(57)【特許請求の範囲】
【請求項１】
熱可塑性エラストマー（Ａ）、酸価が１００ｍｇＫＯＨ／ｇ以上３００ｍｇＫＯＨ／ｇ以下である常温で固体の粘着付与剤（Ｂ）、常温で液状の粘着付与剤（Ｃ）、ワックス（Ｄ）および長鎖脂肪族１級アルコールにエチレンオキシドを付加重合したＨＬＢ値が８〜１２で融点が８５℃〜１１０℃以下のノニオン系界面活性剤（Ｅ）を含むことを特徴とするアルカリ分散型ホットメルト粘着剤組成物。
【請求項２】
前記ノニオン系界面活性剤（Ｅ）が、融点８５℃から１００℃未満のノニオン系界面活性剤（Ｅ１）と、融点１００℃以上から１１０℃以下のノニオン系界面活性剤（Ｅ２）とを含むことを特徴とする請求項１のアルカリ分散型ホットメルト粘着剤組成物。
【請求項３】
更に炭素数が６以上１８以下の脂肪酸グリセライド（Ｆ）を含むことを特徴とする請求項１又は２記載のアルカリ分散型ホットメルト粘着剤組成物。
【請求項４】
更に合成オイル（Ｇ）を含むことを特徴とする請求項１ないし３いずれか記載のアルカリ分散型ホットメルト粘着剤組成物。
【請求項５】
前記固体の粘着付与剤（Ｂ）がロジン系粘着付与剤であることを特徴とする請求項１ないし請求項４いずれか記載のアルカリ分散型ホットメルト粘着剤組成物。
【請求項６】
前記液状の粘着付与剤（Ｃ）がテルペンフェノール共重合体であることを特徴とする請求項１ないし請求項５いずれか記載のアルカリ分散型ホットメルト粘着剤組成物。
【請求項７】
熱可塑性エラストマー（Ａ）を１重量部以上２５重量部以下、固体の粘着付与剤（Ｂ）を３０重量部以上７０重量部以下、液状の粘着付与剤（Ｃ）を１重量部以上１０重量部以下、ワックス（Ｄ）を１重量部以上２０重量部以下、ノニオン系界面活性剤（Ｅ）を１重量部以上２５重量部以下、炭素数が６以上１８以下の脂肪酸グリセライド（Ｆ）を０重量部以上１５重量部以下、合成オイル（Ｇ）を０重量部以上４０重量部以下として、合計１００重量部となるように含むことを特徴とする請求項１ないし請求項６いずれか記載のアルカリ分散型ホットメルト粘着剤組成物。
【請求項８】
請求項１〜７のいずれかに記載のアルカリ分散型ホットメルト粘着剤組成物を用いて、容器の胴回りの少なくとも一部にラベルを接着したことを特徴とするラベル付き容器。
【請求項９】
前記容器がポリエチレンテレフタレートからなることを特徴とする請求項８記載のラベル付き容器。
【請求項１０】
前記ラベルが延伸ポリプロピレンフィルムであることを特徴とする請求項８又は９記載のラベル付き容器。
【請求項１１】
前記容器のラベルの接着剤部分が、フィルムの印刷面と容器を接着していることを特徴とする請求項８〜１０のいずれか記載のラベル付き容器。
【請求項１２】
熱可塑性エラストマー（Ａ）、酸価が１００ｍｇＫＯＨ／ｇ以上３００ｍｇＫＯＨ／ｇ以下である常温で固体の粘着付与剤（Ｂ）、常温で液状の粘着付与剤（Ｃ）、ワックス（Ｄ）および長鎖脂肪族１級アルコールにエチレンオキシドを付加重合したＨＬＢ値が８〜１２で融点が８５℃〜１１０℃以下のノニオン系界面活性剤（Ｅ）を、９０℃以上１８０℃以下でブレンドすることを特徴とするアルカリ分散型ホットメルト粘着剤組成物の製造方法。
【請求項１３】
熱可塑性エラストマー（Ａ）、酸価が１００ｍｇＫＯＨ／ｇ以上３００ｍｇＫＯＨ／ｇ以下である常温で固体の粘着付与剤（Ｂ）、常温で液状の粘着付与剤（Ｃ）、ワックス（Ｄ）および長鎖脂肪族１級アルコールにエチレンオキシドを付加重合したＨＬＢ値が８〜１２で融点が８５℃〜１１０℃以下のノニオン系界面活性剤（Ｅ）を含むアルカリ分散型ホットメルト粘着剤組成物を、
ラベルに塗工して粘着剤付きラベルを得、
前記粘着剤付きラベルを、容器の胴周りを周状に覆うように巻きまわして貼り付けることを特徴とする胴巻きラベル付き容器の製造方法。
【発明の詳細な説明】
【技術分野】
【０００１】
本発明は、アルカリ分散型ホットメルト粘着剤組成物に関し、特に清涼飲料水、調味料、洗剤、シャンプー、食用油、化粧品、医薬品などに使用されているガラスビン、ＰＥＴ（ポリエチレンテレフタレート）ボトルなどの容器のラベル用粘着剤として適した粘着剤組成物に関する。さらに本発明は、上記アルカリ分散型ホットメルト粘着剤組成物の製造方法、上記アルカリ分散型ホットメルト粘着剤組成物を使用してラベルが接着された容器、および容器の製造方法に関する。
【背景技術】
【０００２】
近年、ＰＥＴボトルの生産量と共に飲料用としてのＰＥＴボトルの使用量も伸びている。使用されたＰＥＴボトルはゴミとして排出されるが、そのゴミの量をなるべく増やさないように、また資源としてリサイクルできるように再生資源利用促進法でリサイクルシステムが整ってきている。ＰＥＴボトルのリサイクルでは、使用後集められたＰＥＴボトルを、ラベルが剥離しやすいように８ｍｍ角ペレットにカッティングした後、熱アルカリ（８５〜９０℃の１．５％ＮａＯＨ）水溶液に約１５分間漬けてラベルを剥離し、水洗・乾燥・風選によりラベルを取り除き、ＰＥＴのペレットを再生している。
【０００３】
従来、ラベルは粘着剤により、ボトルなどに通常手剥がしできない強度で接着されている。ＰＥＴボトルにおいては、ラベルとして胴巻ラベル（ロールラベル）が多く利用されており、粘着剤としては一般的にはホットメルト粘着剤が用いられている。しかし、従来のホットメルト粘着剤を用いた場合、温水やアルカリ水溶液に漬けてもラベルは剥がれないことから、前記ＰＥＴボトルのリサイクルの障害となっていた。
【０００４】
このようなことから、ＰＥＴボトルのラベルは、ホットメルト粘着剤を用いるも
のからストレッチラベルやシュリンクラベルなどに置き換えられ、これによりＰＥＴボトルのリサイクルが可能となった。ストレッチラベルは、伸ばして離すと元に戻る輪ゴムの
原理を利用するもので、胴状ラベルを伸ばしてペットボトルにかぶせ離してラベルを元に戻し、巻きつけて使用する。一方、シュリンクラベルはＰＥＴボトルにラベルをかぶせ、ヒーターや蒸気の熱で収縮させ、これによりフィルムを容器にすき間なく密着させる。しかし、ストレッチラベルやシュリンクラベルはコストがかかるという問題がある。
【０００５】
アルカリ水溶液に可溶性の粘着剤として、水性エマルジョン型粘着剤もあるが、水性エマルジョン型粘着剤はラベリング時に作業場所が汚れるという問題や、作業中固形分濃度が変わるなど取扱い性などに問題がある。ホットメルト粘着剤を用い胴巻ラベルを接着する方法は、前記ストレッチラベルやシュリンクラベルなどに比べるとコストがかからないことから、ＰＥＴボトルのリサイクルに適した熱水やアルカリ水溶液に可溶性のホットメルト粘着剤についての開発が鋭意行われている。更に、ホットメルト粘着剤を用いた胴巻きラベルを用いた場合、ラベリング時のエネルギー消費量・二酸化炭素発生量は、シュリンクラベルの場合と比較していずれも約１０分の１程度で、環境に大変優しい。このような熱水又は熱アルカリ水溶液中で溶解又は分散するホットメルト粘着剤組成物として、ポリエステル共重合体を含む組成物が提案されている（例えば、特許文献１参照）。しかしながら、ポリエステルは、耐熱性が悪いために一部熱分解して接着強度が安定しないという問題がある。また、臭気があるなどの問題もある。
【０００６】
ＰＥＴボトルのリサイクルを行うために、ＰＥＴボトルリサイクル推進協議会では、関係団体や各省庁とともに、ＰＥＴボトルに関するさまざまな法整備、ガイドラインの策定を進めている。ＰＥＴボトルのラベルについては、「指定ＰＥＴボトルの自主設計ガイドライン」にＰＥＴボトル設計の指針を示している。
【０００７】
上記のガイドラインによると、種々のＰＥＴボトルの評価方法が記載されている。その一つとして、熱アルカリ剥離試験が挙げられる。この試験は、例えば、ラベルがＯＰＰ（延伸ポリプロピレン）ロールラベルの場合は、ラベル等を施したボトルを紛砕してペレットとし、これを９０℃の１．５％ＮａＯＨ水溶液中にペレット濃度１０％（重量比）となるように浸漬し、１５分間ゆっくり撹拌し、フィルターで濾過しペレットの目視観察を行うものである。その結果として、ラベルが剥離し、接着剤等がボトルに残らない時は、熱アルカリ剥離適性ありと判断する。
このような熱アルカリ剥離適性があるボトルは、大抵の処理施設でリサイクル可能である。しかしながら、リサイクル工程をより短時間で、より簡易な工程により行うためには、ボトルを紛砕しなくても熱アルカリ剥離適性を有するような、熱アルカリ剥離適性が高い粘着剤が求められていた。
【先行技術文献】
【特許文献】
【０００８】
【特許文献１】特表平１１―５１２１３４号公報
【発明の概要】
【発明が解決しようとする課題】
【０００９】
本発明の目的は、アルカリ剥離性が非常に高いアルカリ分散型ホットメルト粘着剤組成物を提供することである。
【００１０】
また、本発明の他の目的は、ガラス瓶やプラスチック容器などの基体に貼着された紙、ＯＰＰフィルム、ＰＥ（ポリエチレン）フィルム、ＰＥＴフィルムなどのラベルの貼り付けに適し、アルカリ剥離性が非常に高い、アルカリ分散型ホットメルト粘着剤組成物を提供することである。
さらに、水の中に入れてもラベルは剥離しないが、熱アルカリ水溶液に漬けると容器からラベルは糊残りなく（粘着剤が容器に残ることなく）素早く剥離し、再度容器に付着することがないアルカリ分散型ホットメルト粘着剤組成物を提供することである。
【００１１】
また、本発明の他の目的は、上記特性を有するアルカリ分散型ホットメルト粘着剤組成物の製造方法を提供することである。
【００１２】
また、本発明の他の目的は、上記特性を有するアルカリ分散型ホットメルト粘着剤組成物を用いて胴巻きラベルを接着した容器を提供することである。
【００１３】
また、本発明の他の目的は、上記特性を有するアルカリ分散型ホットメルト粘着剤組成物を用いた容器の製造方法を提供することである。
【課題を解決するための手段】
【００１４】
本発明は、以下のアルカリ分散型ホットメルト粘着剤組成物、その製法、容器、及び容器の製造方法に関する。
【００１５】
［１］  熱可塑性エラストマー（Ａ）、酸価が１００ｍｇＫＯＨ／ｇ以上３００ｍｇＫＯＨ／ｇ以下である固体粘着付与剤（Ｂ）、液状粘着付与剤（Ｃ）、ワックス（Ｄ）および長鎖脂肪族１級アルコールにエチレンオキシドを付加重合したＨＬＢ値が８〜１２で融点が８５℃〜１１０℃以下のノニオン系界面活性剤（Ｅ）を含むことを特徴とするアルカリ分散型ホットメルト粘着剤組成物。
【００１６】
［２］  ノニオン系界面活性剤（Ｅ）が、融点８５℃から１００℃未満のノニオン系界面活性剤（Ｅ１）と、融点１００℃以上から１１０℃以下のノニオン系界面活性剤（Ｅ２）とを含むことを特徴とする［１］のアルカリ分散型ホットメルト粘着剤組成物。
［３］更に炭素数が６以上１８以下の脂肪酸グリセライド（Ｆ）を含むことを特徴とする上記［１］又は［２］のアルカリ分散型ホットメルト粘着剤組成物。
［４］  更に合成オイル（Ｇ）を含むことを特徴とする上記［１］ないし［３］のいずれかに記載のアルカリ分散型ホットメルト粘着剤組成物。
［５］  上記固体粘着付与剤（Ｂ）がロジン系粘着付与剤であることを特徴とする上記［１］ないし［４］いずれか記載のアルカリ分散型ホットメルト粘着剤組成物。
［６］  上記液状粘着付与剤（Ｃ）がテルペンフェノール共重合体であることを特徴とする上記［１］ないし［５］いずれか記載のアルカリ分散型ホットメルト粘着剤組成物。
［７］  熱可塑性エラストマー（Ａ）を１重量部以上２５重量部以下、固体粘着付与剤（Ｂ）を３０重量部以上７０重量部以下、液状粘着付与剤（Ｃ）を１重量部以上１０重量部以下、ワックス（Ｄ）を１重量部以上２０重量部以下、ノニオン系界面活性剤（Ｅ）を１重量部以上２５重量部以下、炭素数が６以上１８以下の脂肪酸グリセライド（Ｆ）を０重量部以上１５重量部以下、合成オイル（Ｇ）を０重量部以上４０重量部以下となるように含むことを特徴とする上記［１］ないし［６］いずれか記載のアルカリ分散型ホットメルト粘着剤組成物。
［８］  上記［１］〜［７］のいずれかに記載のアルカリ分散型ホットメルト粘着剤組成物を用いて胴巻きラベルが接着されたことを特徴とする容器。
［９］  上記容器がポリエチレンテレフタレートからなることを特徴とする［８］の容器。
［１０］  上記ラベルが延伸ポリプロピレンフィルムであることを特徴とする［８］または［９］の容器。
［１１］  上記［８］〜［１０］のいずれか記載の容器のラベルの接着剤部分が、プラスチックフィルム／印刷面と容器を接着していることを特徴とする容器
［１２］  上記［１］〜［７］のいずれか記載のアルカリ分散型ホットメルト粘着剤組成物の各成分を、９０℃以上１８０℃以下でブレンドすることを特徴とするアルカリ分散型ホットメルト粘着剤組成物の製造方法。
［１３］  上記［１］〜［７］のいずれか記載のアルカリ分散型ホットメルト粘着剤組成物をラベルに塗工して、［８］〜［１１］いずれか記載の容器に貼り付けることを特徴とする容器の製造方法。
【発明の効果】
【００１７】
本発明のアルカリ分散型ホットメルト粘着剤組成物を用いてラベルを容器に貼り付けた場合は、容器を熱アルカリ水溶液につけた際に、容器を紛砕していなくても、短時間で糊残りなくラベルが剥がれる。つまり、本願発明によると、熱アルカリ剥離性が非常に高いアルカリ分散型ホットメルト粘着剤組成物を提供することができる。
【発明を実施するための形態】
【００１８】
以下、本発明のアルカリ分散型ホットメルト粘着剤組成物、その製造方法、これを用いた容器、及びこれを用いた容器の製造方法について、詳細に説明する。
【００１９】
まず、本発明のアルカリ分散型ホットメルト粘着剤組成物は、上記したように、熱可塑性エラストマー（Ａ）、酸価が１００ｍｇＫＯＨ／ｇ以上３００ｍｇＫＯＨ／ｇ以下である固体粘着付与剤（Ｂ）、液状粘着付与剤（Ｃ）、ワックス（Ｄ）および長鎖脂肪族１級アルコールにエチレンオキシドを付加重合したＨＬＢ値が８〜１２で融点が８５℃〜１１０℃以下のノニオン系界面活性剤（Ｅ）を含む。
【００２０】
＜熱可塑性エラストマー（Ａ）＞
熱可塑性エラストマー（Ａ）は、本発明のアルカリ分散型ホットメルト粘着剤のベースポリマーとなるものであり、また、粘着剤の凝集力を上げるために用いられる。熱可塑性エラストマーとは、常温では加硫ゴムと同様な性質を持ち、高温では普通の熱可塑性樹脂と同じく、既存の成形機をそのまま使用して成形できる。熱可塑性エラストマーは、分子中に弾性を持つゴム成分（ソフトセグメント：軟質相）と塑性変形を防止するための分子拘束成分（ハードセグメント：硬質相）との両方を持っているためゴムとプラスチックの中間の性質を持つ。
熱可塑性エラストマーとしては、例えば、（ａ）スチレン系（スチレンブロックポリマー）、（ｂ）オレフィン系、（ｃ）ウレタン系、（ｄ）ポリエステル系、（ｅ）ポリアミド系、（ｄ）１、２−ブタジエン系、（ｆ）塩ビ系などが挙げられる。いずれも本発明の熱可塑性エラストマー（Ａ）として使用可能であるが、その中でも、ポリスチレンのＴｇ（ガラス転移温度）以下では粘度が低下するため塗工温度を低く出来る観点からスチレン系が好ましい。
スチレン系熱可塑性エラストマーは、一般的にポリスチレンブロックとゴム中間ブロックとを有し、ポリスチレン部分がＴｇ以下では物理的架橋（ドメイン）を形成して橋掛け点となり、中間のゴムブロックは製品にゴム弾性を与える。中間のソフトセグメントとしては、例えば、ポリブタジエン（Ｂ）、ポリイソプレン（Ｉ）及びポリオレフィンエラストマー（エチレン・プロピレン、ＥＢ）が挙げられる。これらのソフトセグメントと、ハードセグメントとなるポリスチレン（Ｓ）との配列の様式によって、直鎖状（リニアタイプ）及び放射状（ラジカルタイプ）とに分かれる。スチレン系エラストマーの中でも、本発明では、スチレンーエチレン・ブチレンースチレンブロックポリマー（ＳＥＢＳ）、スチレンーエチレン・プロピレン一スチレンブロックポリマー（ＳＥＰＳ）、スチレンーイソプレンースチレンブロックポリマー（ＳＩＳ）、スチレンーブチレン・ブタジエンースチレンブロックポリマー（ＳＢＢＳ）等が好ましく、より好ましくは、スチレンーエチレン・ブチレンースチレンブロックポリマー（ＳＥＢＳ）である。
本発明のアルカリ分散型ホットメルト粘着剤組成物中、（Ａ）成分は、耐内容物性、接着性及び凝集力を考慮すると、１重量％〜２５重量％含まれることが好ましく、より好ましくは、１０〜２０重量％である。
【００２１】
＜酸価が１００ｍｇＫＯＨ／ｇ以上３００ｍｇＫＯＨ／ｇ以下である固形粘着付与剤（Ｂ）＞
酸価が１００ｍｇＫＯＨ／ｇ以上３００ｍｇＫＯＨ／ｇ以下である固形粘着付与剤（Ｂ）は、基材との接着力を強くするために用いられる。
（Ｂ）成分としては、例えば、水素添加された脂肪族系、脂環族系、芳香族系等の石油系樹脂やテルペン系樹脂が挙げられる。中でも、接着性及びアルカリ剥離性を考慮するとロジンが好ましい。
ロジンは、松から得られる琥珀色、無定形の天然樹脂で、製造の違いでガムロジン、ウッドロジン、トール油ロジンに分けられる。その主成分は、３つの環構造、共役２重結合、カルボキシル基を有するアビエチン酸とその異性体の混合物であり、反応性に富んだバルキーな構造を有している。反応性が高い為に熱安定性が悪く、一般的にロジンに水素を添加し、安定性を良好にしている（水添ロジン）。酸価が１００ｍｇＫＯＨ／ｇ以上３００ｍｇＫＯＨ／ｇ以下であるロジン系粘着付与剤としては、例えば、前記酸価を有する生ロジン（変性処理されていないロジン）、水添ロジン、（メタ）アクリル酸変成ロジン、水添（メタ）アクリル酸変成ロジン、マレイン酸変成ロジン、水添マレイン酸変成ロジン、フマール酸変性ロジン、水添フマール酸変成ロジン等が挙げられる。中でも、好ましくは、水添ロジンまたは（水添）アクリル酸変成ロジン等であり、より好ましくは前記酸変性および／または水素添加を行なったロジンであり、更に好ましくは水素添加したロジンである。
（Ｂ）成分が固形であるのは、常温付近でのアルカリ分散型ホットメルト粘着剤組成物を固形とするためである。
（Ｂ）成分の酸価が１００ｍｇＫＯＨ／ｇ未満であるとアルカリ分散性がなくなってしまうという問題が生じ、一方、３００ｍｇＫＯＨ／ｇより大きいとホットメルト粘着剤組成物の粘度が高くなるとか、軟化点が高くなるという問題が生じる。酸価が１７０ｍｇＫＯＨ／ｇ以上２５０ｍｇＫＯＨ／ｇ以下であると、粘着剤のアルカリ分散性（アルカリ剥離性）が特に良い。そのため、粘着剤の塗工量が通常（塗工量２０〜３０ｍｇ／本、塗工面積１５ｃｍ２、すなわち、１．３〜２ｍｇ／ｍ２）より多くなった場合でも、（Ｂ）成分の酸価が１７０ｍｇＫＯＨ／ｇ以上２５０ｍｇＫＯＨ／ｇ以下であると粘着剤のアルカリ剥離性が良い。
【００２２】
なお、酸価は、試料１ｇを中和するに要する水酸化カリウム（ＫＯＨ）のｍｇ数である。これは、例えば、次のような方法により測定される。まず試料を精密に量り、２５０ｍｌのフラスコに入れ、エタノールまたはエタノールおよびエーテルの等容量混液５０ｍｌを加え、加温して溶かし、必要に応じて振り混ぜながら０．１Ｎ水酸化カリウム液で滴定する（指示薬：フェノールフタレイン）。滴定の終点は、液の淡紅色が３０秒残存する点とする。次いで、同様の方法で空試験を行って補正し、次の式から酸価の値を求める。
酸価＝〔０．１Ｎ水酸化カリウム液の消費量（ｍｌ）×５．６１１〕／〔試料量（ｇ）〕
（Ｂ）成分の軟化点は、アルカリ剥離性を考慮すると、７０〜１３０℃であることが好ましく、より好ましくは７０〜９０℃である。
本発明のアルカリ分散型ホットメルト粘着剤組成物中、（Ｂ）成分は、アルカリ剥離性、接着性及び耐内容物性を考慮すると、３０〜７０重量％含まれることが好ましく、より好ましくは４０〜７０重量％である。
【００２３】
＜液状粘着付与剤（Ｃ）＞
液状粘着付与剤（Ｃ）は、アルカリ分散型ホットメルト粘着剤組成物に優れた低温接着性を付与するために用いる。
（Ｃ）成分としては、例えば、液状炭化水素が挙げられる。なかでも、接着性を考慮するとテルペンフェノール共重合体が好ましい。テルペンフェノール共重合体としては、例えば、水添テルペンフェノール樹脂が挙げられるが、中でも、テルペンフェノール樹脂が好ましい。
（Ｃ）成分の、好ましい軟化点は、接着性を考慮すると５０℃以下である。
本発明のアルカリ分散型ホットメルト粘着性組成物中、（Ｃ）成分は、接着性を考慮すると、１〜１０重量％含まれることが好ましく、より好ましくは３〜７重量％である。
【００２４】
＜ワックス（Ｄ）＞
ワックス（Ｄ）は、粘度調整及び接着強度の観点から用いられる。
ワックス（Ｄ）としては、合成ワックス及び石油ワックスが挙げられ、例えば、ポリエチレン、ポリプロピレン、フィッシャートロプッシュワックス、パラフィンワックス、マイクロクリスタリンワックス、ＥＡＡワックス、無水マレイン酸をグラフト重合したプロピレンワックスが挙げられる。
ワックス（Ｄ）の融点は、６０℃以上１４０℃以下が好ましい。前記融点が６０℃以上だと、夏期等における強度に優れ、１４０℃以下だと、低温での接着性に優れる。本発明では、ＤＳＣにおいて測定されるワックスの吸熱ピークの最大ピークのピークトップの温度をもってワックスの融点とする。
ワックス（Ｄ）のＤＳＣの測定は、パーキンエルマー社製パーキンエルマーＰｙｒｉｓ１を用い、その測定は、始めに０℃で５分保持した後、１７０℃まで１０℃／分のスピードで昇温後、１７０℃で１分間保持し、その後０℃まで４０℃／分のスピードで降温し、１分間０℃で保持した後に、１７０℃まで再度１０℃／分のスピードで昇温した時の融点測定値をワックスの融点とした。
石油ワックスは、パラフィンワックス（減圧蒸留留分油から分離精製した常温において固形のワックス）、マイクロクリスタリンワックス（減圧蒸留ボトムまたは、重質流出油から分離精製した常温において固形のワックス）、ペトロラタム（減圧蒸留ボトムから分離精製した常温において半固形のワックス）に分類される。
パラフィンワックスは、減圧蒸留留分から分離しているので炭素数分布は約２０〜４０、分子量は、約３００〜５００の炭化水素より成り立っている。これらは、ガスクロマトグラフィーの分析により確認できる。通常９０重量％程度がノルマルパラフィンであるため結晶が大きくなっている。パラフィンワックスの油分は、１ｇの試料を１５ｍｌのメチルエチルケトンに溶解して、−３２℃に冷却して析出するワックスを濾過して、濾液中の溶剤を蒸発させて残油の質量を測り、重量％で示される（ＪＩＳ  Ｋ  ２２３５−５．６）。
合成ポリエチレンワックスは、粘度平均分子量１００以上５，０００以下かつ１５０℃の粘度（粘度の測定法はＪＩＳ  Ｋ  ６８６２−１９８４  Ａ法準拠）が５００ｍＰａ・ｓ以下のポリエチレンである。ポリエチレンの代表的な合成方法は、３種類ある。（Ｉ）高圧法：最も代表的なものはＩＣＩ法で、その他ＢＡＳＦ,ｄｕ  Ｐｏｎｔ法、Ｕｎｉｏｎ  Ｃａｒｂｉｄｅ法など、（ＩＩ）中圧法：フィリップス法、スタンダード（インジアナ）法など、（ＩＩＩ）低圧法：チーグラー法などである。Ｂａｋｅｒ  Ｐｅｔｒｏｌｉｔｅ社から“ＰＯＬＹＷＡＸ”、ヤスハラケミカル株式会社から“ネオワックス”、Ａｌｌｉｅｄ  Ｓｉｇｎａｌ社から“Ａ−Ｃポリエチレン”の商品名で、市販されている。
本発明のアルカリ分散型ホットメルト粘着性組成物中、（Ｄ）成分は、接着性の観点から、１〜２０重量％含まれることが好ましく、より好ましくは５〜１５重量％である。
【００２５】
＜長鎖脂肪族１級アルコールにエチレンオキシドを付加重合したＨＬＢ値が８〜１２で融点が８５℃〜１１０℃以下ノニオン系界面活性剤（Ｅ）＞
上記（Ｅ）成分としては、特に限定されないが、例えば、Ｂａｋｅｒ Ｐｅｔｒｏｌｉｔｅ社製のユトニックスシリーズが挙げられる。（Ｅ）成分は、本発明のアルカリ分散型ホットメルト粘着性組成物中、１〜２５重量％含まれることが好ましく、より好ましくは５〜１５重量％である。
（Ｅ）成分の融点は、熱アルカリ剥離性を考慮すると、８５℃〜１１０℃以下である。融点は、ワックスと同様に、ＤＳＣ融点測定により得られたものである。
（Ｅ）成分としては、融点が８５℃〜１００℃未満のノニオン系界面活性剤（Ｅ１）と、融点が１００℃以上１１０℃以下のノニオン系界面活性剤（Ｅ２）を含むことが好ましい。
（Ｅ１）成分は、本発明のアルカリ分散型ホットメルト粘着剤組成物の熱アルカリ剥離性を優れたものにするために使用することができる。（Ｅ１）成分としては、以下の例には限定されないが、例えば、ユトニックス４５０が挙げられる。本発明のアルカリ分散型ホットメルト粘着性組成物中、（Ｅ１）成分は、熱アルカリ剥離性を考慮すると、１〜１５重量％含まれることが好ましく、より好ましくは２〜１０重量％である。（Ｅ１）成分の融点は、より好ましくは８５℃以上９４℃以下である。
（Ｅ２）成分は、本発明のアルカリ分散型ホットメルト粘着剤組成物の熱アルカリ剥離性を優れたものにするために使用することができる以外に、容器の温度が高い場合及び容器が膨張した場合のラベルのズレ防止のために使用することができる。（Ｅ２）成分としては、以下の例には限定されないが、例えば、ユトニックス７５０が挙げられる。本発明のアルカリ分散型ホットメルト粘着性組成物中、（Ｅ２）成分は、対内容物性を考慮すると、０〜１０重量％含まれることが好ましく、より好ましくは３〜６重量％である。
【００２６】
＜炭素数が６以上１８以下の脂肪酸グリセライド（Ｆ）＞
さらに、本発明のアルカリ分散型ホットメルト粘着剤組成物は、低温接着性を考慮して、炭素数が６以上１８以下の脂肪酸グリセライド（Ｆ）を含んでもよい。
低温接着性を考慮して、炭素数は、６以上１８以下である。
本発明のアルカリ分散型ホットメルト粘着性組成物中、（Ｆ）成分は、０〜１５重量％含まれることが好ましい。
【００２７】
＜合成オイル（Ｇ）＞
さらに、本発明のアルカリ分散型ホットメルト粘着剤組成物は、粘度調整および手剥がしした際の容器などへの糊残りを防ぎ、低温時の接着力低下を防ぐ観点から、合成オイル（Ｇ）を含んでもよい。
合成オイル（Ｇ）は、ゴムや熱可塑性エラストマー等の可塑剤として一般的に使用されるオイル、いわゆる石油精製等において生産されるプロセスオイルであり、パラフィン系プロセスオイル、ナフテン系プロセスオイル、芳香族系プロセスオイルに大別される。プロセスオイルは、芳香族環・ナフテン環・パラフィン鎖の混合物であり、一般に全炭素中の芳香族炭素が３０重量％以上のものを芳香族系、ナフテン環炭素が３５〜４５重量％のものをナフテン系、パラフィン鎖炭素が５０重量％以上のものをパラフィン系と分類している。パラフィン系原油を蒸留・水素化改質・溶剤抽出・溶剤脱ロウなどを行うことによりパラフィン系オイル、芳香族系オイルなどに分離される。ナフテン系原油も蒸留・溶剤抽出などを行うことによりナフテン系オイル、芳香族系オイルなどに分離される。
本発明においては、合成オイル（Ｇ）は、好ましくは、耐熱性の観点からパラフィン系オイルである。市販品としては、出光興産（株）から“ダイアナフレシア”、“ダイアナプロセスオイル”などの商品名で、また富士興産（株）から“フッコール  ニューフレックス”、“フッコール  フレックス”などの商品名で種々のグレードのものが市販されている。
本発明のアルカリ分散型ホットメルト粘着性組成物中、（Ｇ）成分は、低温接着性を考慮すると、１〜４０重量％含まれることが好ましく、より好ましくは２０〜３５重量％である。
【００２８】
＜その他の添加物＞
本発明のアルカリ分散型ホットメルト粘着剤組成物においては、必要に応じ、熱劣化、熱分解を防ぐための酸化防止剤、蛍光発色剤などの色材などを添加することができる。
【００２９】
＜アルカリ分散型ホットメルト粘着剤組成物＞
本発明のアルカリ分散型ホットメルト粘着剤組成物は、（Ａ）〜（Ｅ）成分を、ブレンドして均一混合物とすることにより製造される。また、必要に応じて、（Ｆ）〜（Ｇ）成分、及びその他の成分から選択される成分を、上記（Ａ）〜（Ｅ）成分と共にブレンドしてもよい。
ブレンド温度は、９０℃以上１８０℃以下が好ましく、より好ましくは、１２０℃以上１６０℃以下である。温度が９０℃以上だと均一に混ざり易く、１８０℃以下だと熱劣化による褐色化や熱分解などの問題がない。
ブレンドのための装置としては、攪拌機、押出機など従来から周知、公知のブレンド装置を用いることができる。このとき、溶融、ブレンドの方法、溶融、ブレンドの順序は任意でよい。例えば、（Ｂ）成分の一部、（Ｃ）成分、及び（Ｄ）成分をブレンダー容器内に投入し、溶融し、攪拌を続けながら、次に、（Ａ）成分、（Ｂ）の一部、及び（Ｅ）成分を順次投入、ブレンドして、均一混合物とすることができる。また、これらを二軸押出機で同時に溶融、攪拌してもよい。
【００３０】
＜容器＞
本発明のアルカリ分散型ホットメルト粘着剤組成物を用いて、ラベルを接着した容器を製造することができる。ラベルとしては、紙、プラスチックフィルムが挙げられる。容器の基材としては、ガラス、プラスチック、金属などが挙げられる。
本発明のアルカリ分散型ホットメルト粘着剤組成物は、前記のとおり熱アルカリ水剥離性が非常に高い。そのため、清涼飲料水、調味料、洗剤、シャンプー、食用油、化粧品、医薬品などに使用されているガラス瓶などのガラス容器やＰＥＴ（ポリエチレンテレフタレート）ボトルなどのプラスチック容器のラベル用粘着剤として用いることが好ましい態様として挙げられる。
【００３１】
上記の如く、本発明のアルカリ分散型ホットメルト粘着剤組成物は、ＰＥＴボトルのラベルの接着に用いられることが好ましい。ＰＥＴボトルのラベル基材としては通常、ＯＰＰ、ＰＥ、ＰＥＴさらには紙なども用いられている。また、ラベルとしては、アルカリ分散型ホットメルト粘着剤組成物が塗布される面と反対側、すなわちラベルの表面に、あるいはアルカリ分散型ホットメルト粘着剤組成物が塗布される面、すなわちラベルの裏面に適宜印刷などが施されたものが用いられている。本発明のアルカリ分散型ホットメルト粘着剤組成物は、印刷が施されたラベル印刷面に塗布することもできるし、勿論印刷が施されていないものに塗布されてもよく、いずれの場合にも、所定の接着性、剥離性と熱アルカリ水溶解性を示す。また、印刷は、ラベル裏面の全面が印刷されたものであってもよいし、面の一部が印刷されたものであってもよい。印刷は、グラビア印刷、ＵＶ印刷など、従来知られた印刷法の何れの方法により行われたものでもよい。
【００３２】
ＰＥＴボトルにおいては、ＰＥＴボトルの胴周りの一部にラベルが貼着されたもの他、ボトルの胴周りを周状に覆うように巻きまわされた胴巻きラベルが利用されており、本発明の粘着剤組成物は、この胴巻きラベルの接着にも好ましく用いられる。このような胴巻きラベルとしてはＯＰＰフィルムが多用されている。本発明のアルカリ分散型ホットメルト粘着剤組成物は、このようなＯＰＰフィルムなどの胴巻きラベルについても、裏面に印刷がなされているものも、印刷がなされていないものも同様に、良好な接着を行うことができる。本発明のアルカリ分散型ホットメルト粘着剤組成物は、ラベル裏面全面に塗工されてもよいが、粘着剤組成物の塗工はラベル裏面の一部であってもよい。塗布方式としては、オープンホイール方式、クローズガン方式、ダイレクトコート方式などがある。剥がしたときにＰＥＴボトルなどに糊が残らない方式としては、オープンホイール方式、ダイレクトコート方式が好ましい。
【００３３】
本発明のアルカリ分散型ホットメルト粘着剤組成物を用いてＰＥＴボトルにラベルを貼付するには、例えば、装置としてオープンホイール方式のものを用い、１２０〜１５０℃程度の温度で溶融されたアルカリ分散型ホットメルト粘着剤組成物をラベル裏面に塗工し、このアルカリ分散型ホットメルト粘着剤組成物の塗工されたラベルをＰＥＴボトルに貼付することにより行われる。
【実施例】
【００３４】
以下、本発明を実施例および比較例を挙げてさらに具体的に説明する。しかし、本発明は、以下の実施例に限定されるものではない。
【００３５】
なお、以下の実施例では、熱可塑性エラストマー（Ａ）、酸価が１００ｍｇＫＯＨ／ｇ以上３００ｍｇＫＯＨ／ｇ以下である固体粘着付与剤（Ｂ）、液状粘着付与剤（Ｃ）、ワックス（Ｄ）および長鎖脂肪族１級アルコールにエチレンオキシドを付加重合したＨＬＢ値が８〜１２で融点が８５〜１１０℃のノニオン系界面活性剤（Ｅ）、ならびにその他の材料として、以下のものが用いられた。
【００３６】
○熱可塑性エラストマー（Ａ）
・クレイトンＧ１６５０（クレイトンポリマー社製）（以下、「Ｇ１６５０」と略記する。）
スチレンーエチレン・ブチレンースチレンブロックポリマー（ＳＥＢＳ）
溶融粘度：８、０００ｍＰａ・ｓ
・クレイトンＧ１６５２（クレイトンポリマー社製）（以下、「Ｇ１６５２」と略記する。）
スチレンーエチレン・ブチレンースチレンブロックポリマー（ＳＥＢＳ）
溶融粘度：１，３５０ｍＰａ・ｓ
・クレイトンＧ１７２６ (クレイトンポリマー社製）（以下、「Ｇ１７２６」と略記する。）
スチレンーエチレン・ブチレンースチレンブロックポリマー（ＳＥＢＳ）
溶融粘度：２００ｍＰａ・ｓ
なお、上記の溶融粘度は、いずれも、熱可塑性エラストマー濃度２５重量%トルエン溶液の２５℃での溶融粘度である。溶融粘度の測定は、Ｂ型粘度計ＲＢ８０Ｌ（東機産業社製）を用い、ローターＮｏ．３を用いて適した回転数で行った。
【００３７】
○固体粘着付与剤（Ｂ）
・ハリタックＦ（ハリマ化成社製）
酸価：１７５ｍｇＫＯＨ／ｇ
軟化点：７２℃
・ＫＥ−６０４（荒川化学社製）
水添アクリル酸変性ロジン
酸価：２４０ｍｇＫＯＨ／ｇ
軟化点：１２５℃
【００３８】
○液状粘着付与剤（Ｃ）
・ＹＳポリスターＴ−３０（ヤスハラケミカル社製）（以下、「Ｔ−３０」と略記する。）
テルペンフェノール樹脂（テルペンフェノール共重合体）
酸価：３０ｍｇＫＯＨ／ｍｇ以下
軟化点：５０℃以下
【００３９】
○ワックス（Ｄ）
・ＨＮＰ−９（日本精蝋社製）（以下、「ＨＮＰ−９」と略す。）
針入度：７ｄｍｍ
油分：０．１重量％
融点：７６℃
パラフィンワックス
・ＥＡＡワックス
・エチレンーアクリル酸共重合体（アライドケミカル社製）（以下「Ａ―Ｃ５１２０」）
針入度：１１．５ｄｍｍ
油分：０．２５重量％
融点:６５℃
・マレイン酸変性ＰＰワックス（クラリアントジャパン社製）（以下  ＰＰＭＡ６２５２）
酸価４０ｍｇＫＯＨ／ｇ
融点１４０℃
【００４０】
○長鎖脂肪族１級アルコールにエチレンオキシドを付加重合したＨＬＢ値が８〜１２で融点が８５〜１１０℃のノニオン系界面活性剤（Ｅ）
・（Ｅ１）成分
・ユニトックス４５０（ＵＴ４５０とも表記する。Ｂａｋｅｒ  Ｐｅｔｒｏｌｉｔｅ社製）
ＨＬＢ値：１０
融点：９１℃
ユニリンアルコールのエチレンオキサイド
・ユトニックス５５０（ＵＴ５５０とも標記する。Ｂａｋｅｒ  Ｐｅｔｒｏｌｉｔｅ社製）
ＨＬＢ値：１０
融点：９９℃
ユニリンアルコールのエチレンオキサイド
・（Ｅ２）成分
・ユニトックス７５０（ＵＴ７５０とも表記する。Ｂａｋｅｒ  Ｐｅｔｒｏｌｉｔｅ社製）
ＨＬＢ値：  １０
融点  ：１０６℃
ユニリンアルコールのエチレンオキサイド
○グリセライド（Ｆ）
・ヤシ油：精製ヤシ油（月島食品工業社製）
（Ｃ６−Ｃ１８）
○合成オイル（Ｇ）
・ダイアナフレシアＮ−９０（出光興産社製）（以下、「Ｎ９０」と略記す。）
パラフィン系プロセスオイル
・ダイアナプロセスＰＷ−３８０（出光興産社製）（以下、「ＰＷ３８０」と略記す。）
パラフィン系プロセスオイル
○その他のノニオン系界面活性剤
・ユトニックス４８０（ＵＴ４８０とも標記する。Ｂａｋｅｒ  Ｐｅｔｒｏｌｉｔｅ社製）
ＨＬＢ値：１６
融点：８６℃
ユニリンアルコールのエチレンオキサイド
【００４１】
実施例１
＜アルカリ分散型ホットメルト粘着剤組成物の作成方法＞
攪拌機を備えたステンレスビーカーに、液状粘着付与剤（Ｃ）：Ｔ−３０を８重量部、ワックス（Ｄ）：Ａ−Ｃ５１２０を１５重量部及び粘着付与剤（Ｂ）としてハリタックＦをを４６重量部を投入し、加熱して溶融した。加熱は内容物が１３０℃未満１５０℃超にならないように注意して行った。溶融後攪拌を行い、均一溶融溶液とした後、１５０℃未満の温度を保ちながら、かつ攪拌を続けながら、この溶融物に熱可塑性エラストマー（Ａ）；Ｇ１６５０を４重量部徐々に加え、添加終了後、粘着付与剤（Ｂ）：ＫＥ−６０４を２０重量部、ノニオン性界面活性剤（Ｅ）：ユニトックス４５０を７重量部添加して、溶融均一混合物とし、冷却してアルカリ分散型ホットメルト粘着剤組成物を作製した。
【００４２】
また、得られたアルカリ分散型ホットメルト粘着剤組成物のアルカリ剥離性、浸水試験、対内容物（炭酸）、接着性（接着強度）（対ＯＰＰ、および対ＰＥＴ）を下記の方法により行い、評価した。実施例１のアルカリ分散型ホットメルト粘着剤組成物のアルカリ剥離性は良好（○）であり、浸水試験、対内容物（炭酸）も○、接着性（対ＯＰＰ）は２．０Ｎ／１５ｍｍであり、接着性（対ＰＥＴ）は３．０Ｎ／１５ｍｍであった。
【００４３】
使用したＯＰＰフィルム（厚４０μｍ）は、コロナ処理側に印刷（東洋インキ製造株式製ファインスター６３２白）したものを使用した。
【００４４】
なお、前記アルカリ剥離性、浸水試験、対内容物（炭酸）および接着性（対ＰＥＴ）の各測定に際しては、まずサクミラベラー社製ラベラーＯＰＥＲＡ２０００ＲＦ１５Ｔで、速度８０ｂｐｍにて、２Ｌ長角ＰＥＴボトルに、厚さ５０μｍのＯＰＰフィルムに印刷を施したラベルにホットメルト粘着剤組成物を塗工量２０〜３０ｍｇ／本、塗工面積１５ｃｍ２（つまり、平均膜厚１.３〜２.０ｍｇ／ｃｍ２）で塗工して貼り付けて（温度条件：１４０℃）、胴巻きラベルを接着した試験用容器を作製し（以下、ボトルとする。）、このボトルを利用して測定が行われた。
【００４５】
＜アルカリ剥離性＞
アルカリ剥離性試験は、ＰＥＴボトルリサイクル推進協議会による「指定ＰＥＴボトルの自主規制ガイドライン」の「熱アルカリ剥離試験」が一般的であるが、今回はより剥離し難い試験方法にて評価を行った。
具体的には、２０Ｌ大型ステンレス容器に、９０℃３ｗｔ％水酸化ナトリウム水溶液に入れた。その中に作製したボトルを浸漬し、ボトルの首部を持ち７０回／分で５分間大きくかき混ぜた。５分後、ラベルが剥離し、ホットメルト粘着剤組成物がボトルに残らない場合：○、ラベルが剥離するが、ホットメルト粘着剤組成物がボトルに残る場合：△、ラベルがボトルに残る場合：×とした。
【００４６】
＜浸水試験＞
作製したボトルにコカ・コーラを首部まで充填し、ボトルにフタし、水を張った容器中に浸漬し、それを２３℃オーブン中に３日間入れてラベルの剥がれを確認した。変化のないものを○、剥離が見られたものを×とした。
【００４７】
＜対内容物（炭酸）＞
作製したボトルにコカ・コーラを首部まで充填し、ボトルにフタし、それを４０℃オーブン中に３日間入れて、ボトルの膨張によるラベル部分のズレの長さを測定した。ズレが２ｍｍ以内を○、２ｍｍ以上を×尚且つズレが２ｍｍ以内ではみ出した部分のホットメルトを指触しタックが無い場合を◎とした。
【００４８】
＜接着性（対ＯＰＰ）：ラベル／ラベルの接着力＞
測定は、ホットメルト粘着剤をＯＰＰフィルムの印刷面に塗工したサンプルを１５ｍｍ幅に切断し、これをＯＰＰフィルムに貼り付け、温度２３℃、相対湿度６５％の恒温恒湿室中で、１８０度角剥離（剥離速度：３００ｍｍ／分）で行った。
なお、接着強度は、０．４Ｎ／１５ｍｍ以上であれば○。更に好ましくは１．０Ｎ／１５ｍｍ以上であれば◎。０．４Ｎ／１５ｍｍ未満あれば×である。
【００４９】
＜接着性（対ＰＥＴ：ラベル／ＰＥＴボトルとの接着力）＞
測定は、作製したボトルを１５ｍｍ幅に切断し、温度２３℃、相対湿度６５％の恒温恒湿室中で、１８０度角剥離（剥離速度：３００ｍｍ／分）で行った。
なお、接着強度は、０．４Ｎ／１５ｍｍ以上であれば○。更に好ましくは１．０Ｎ／１５ｍｍ以上であれば◎。０．４Ｎ／１５ｍｍ未満あれば×である。
【００５０】
実施例２〜７
熱可塑性エラストマー（Ａ）、粘着付与剤（Ｂ）、液状粘着付与剤（Ｃ）、ワックス（Ｄ）、ノニオン性界面活性剤（Ｅ）、グリセライド（Ｆ）、合成オイル（Ｇ）として、下記表１に記載の成分を添加して、実施例１と同様にして、実施例２〜７のアルカリ分散型ホットメルト粘着剤組成物を作製した。
【００５１】
実施例２〜７のアルカリ分散型ホットメルト粘着剤組成物のアルカリ剥離性、浸水試験、対内容物（炭酸）および接着性（接着強度）（対ＯＰＰ、および対ＰＥＴ）を実施例１と同様の方法で測定、評価した。
【００５２】
比較例１
<粘着剤組成物の作成方法>
攪拌機を備えたステンレスビーカーに、ワックス：ＰＰＭＡ６２５２を５重量部、液状粘着付与剤；Ｔ−３０を１０重量部，精製ヤシ油を１０重量部および粘着付与剤；ハリタックＦを７５重量部投入し、加熱して溶融した。加熱は内容物が１３０℃未満１５０℃超にならないように注意して行った。溶融後攪拌を行い、溶融均一混合物とし、冷却して粘着剤組成物を作製した。
【００５３】
得られた粘着剤組成物のアルカリ剥離性、浸水試験、対内容物性、接着性（接着強度）（対ＯＰＰ、および対ＰＥＴ）を実施例１と同様の方法で測定した。
【００５４】
比較例２
攪拌機を備えたステンレスビーカーに、液状粘着付与剤：Ｔ−３０を６重量部、ワックス：Ａ−Ｃ５１２０を１２重量部、精製ヤシ油を１２重量部、および粘着付与剤；ハリタックＦを４０重量部投入し、加熱して溶融した。加熱は内容物が１５０℃超にならないように注意して行った。溶融後攪拌を行い、均一溶融溶液とした後、１５０℃以下の温度を保ちながら、かつ攪拌を続けながら、この溶融物に熱可塑性エラストマー;Ｇ−１６５０を１０重量部徐々に加え、次に粘着付与剤；ＫＥ−６０４を２０重量部添加して、溶融均一混合物とし、冷却して粘着剤組成物を作製した。
【００５５】
また、得られた粘着剤組成物のアルカリ剥離性、浸水試験、対内容物性、接着性（接着強度）（対ＯＰＰ、および対ＰＥＴ）を実施例１と同様の方法で測定した。
【００５６】
比較例３
攪拌機を備えたステンレスビーカーに、液状粘着付与剤：Ｔ−３０を６重量部、ワックス：ＨＮＰ−９を１２重量部、ＰＷ３８０を２７重量部、および粘着付与剤；ハリタックＦを４０重量部投入し、加熱して溶融した。加熱は内容物が１５０℃超にならないように注意して行った。溶融後攪拌を行い、均一溶融溶液とした後、１５０℃以下の温度を保ちながら、かつ攪拌を続けながら、この溶融物に熱可塑性エラストマー;Ｇ−１６５２を１５重量部徐々に加え、溶融均一混合物とし、冷却して粘着剤組成物を作製した。
【００５７】
また、得られた粘着剤組成物のアルカリ剥離性、浸水試験、対内容物性、接着性（接着強度）（対ＯＰＰ、および対ＰＥＴ）を実施例１と同様の方法で測定した。
【００５８】
比較例４
攪拌機を備えたステンレスビーカーに、液状粘着付与剤：Ｔ−３０を２重量部、ダイアナＮ９０を４３重量部、および粘着付与剤；ハリタックＦを２８重量部投入し、加熱して溶融した。加熱は内容物が１５０℃超にならないように注意して行った。溶融後攪拌を行い、均一溶融溶液とした後、１５０℃以下の温度を保ちながら、かつ攪拌を続けながら、この溶融物に熱可塑性エラストマー;Ｇ−１６５２を１５重量部、Ｇ−１７２６を１２重量部徐々に加え、溶融均一混合物とし、冷却して粘着剤組成物を作製した。
【００５９】
また、得られた粘着剤組成物のアルカリ剥離性、浸水試験、対内容物性、接着性（接着強度）（対ＯＰＰ、および対ＰＥＴ）を実施例１と同様の方法で測定した。
【００６０】
比較例５
実施例１のノニオン系界面活性剤（Ｅ１）をＵＴ４５０から、ＵＴ４８０に変更した以外は、実施例１と同一条件にて粘着剤組成物を作製し、同様の方法で測定した。
比較例１〜５の粘着剤組成物の組成を纏めて表２に示す。
【表１】
0005671846.tif 000002
【表２】
0005671846.tif 000003
【００６１】
表１に示すように、実施例１〜７のアルカリ分散型ホットメルト粘着剤組成物によると、アルカリ剥離性の試験において、ボトルを紛砕しなくても、ボトルへの粘着剤の残りがなく、短時間でラベルが剥離した（○）。従って、本願発明によると、リサイクル工程を短時間で行うことが可能である。また、ボトルを紛砕する必要がないので、リサイクルの工程を簡素化することが可能であり、さらには、ＰＥＴボトル容器を断砕しないような簡易なリサイクル設備でもＰＥＴボトルのリサイクル処理が可能である。
また、実施例１〜７のアルカリ分散型ホットメルト粘着剤組成物によると、浸水試験、対内容物試験、接着性試験においても優れた結果が得られた（○又は◎）。
さらに、（Ｅ２）成分を含む実施例５及び６のアルカリ分散型ホットメルト粘着剤組成物によると、対内容物試験において非常に優れた結果が得られた（◎）。
【００６２】
これに対して、表２に示すように、比較例１〜５の粘着剤組成物によると、アルカリ剥離性の試験において、結果が非常に劣っていた（△又は×）。従って、このような粘着剤組成物では、リサイクル工程を短時間で行うことは困難であり、従来の工程を簡素化することも困難であり、さらには、ＰＥＴボトル容器を断砕しないような簡易なリサイクル設備でＰＥＴボトルのリサイクル処理をすることは困難である。
また、比較例１の粘着剤組成物によると、対内容物性の結果が非常に劣っていた（×）。
さらに、比較例４の粘着剤組成物によると、対内容物性、及び接着性（対ＯＰＰ、対ＰＥＴ）が非常に劣っていた（いずれも×）。